(57)【要約】【課題】すべり止め効果が持続するとともに被対象物への付着がない防滑性に優れた防滑膜を形成できる指用すべり止め液を提供する。【解決手段】揮発性有機溶媒としてのリモネンに膜形成ポリマーが溶解された液体からなり、膜形成ポリマーが液全量に対して５〜２５重量％の割合で含有される。また、前記膜形成ポリマーがゴム、熱可塑性エラストマー、及び樹脂からなる群から選択される少なくとも１種であり、好ましくは、前記膜形成ポリマーが未架橋の天然ゴムである。【選択図】なし【特許請求の範囲】
【請求項１】
揮発性有機溶媒としてのリモネンに膜形成ポリマーが溶解された液体からなり、膜形成ポリマーが液全量に対して５〜２５重量％の割合で含有されることを特徴とする指用すべり止め液。
【請求項２】
前記膜形成ポリマーがゴム、熱可塑性エラストマー、及び樹脂からなる群から選択される少なくとも１種である請求項１に記載の指用すべり止め液。
【請求項３】
前記膜形成ポリマーが天然ゴムである請求項１又は請求項２に記載の指用すべり止め液。
【発明の詳細な説明】
【技術分野】
【０００１】
本発明は、指用すべり止め液の技術に関し、より詳細には指先に塗布して用いる指用のすべり止め液に関する。
【背景技術】
【０００２】
通常、紙幣、伝票及び電話帳等の紙類やポリ袋等のシート状樹脂製品（以下、「被対象物」という。）をめくったり又は数えたりする際には、ゴム製の指サックをはめて被対象物に対する指先のすべり止めを最適にする措置がとられる。従来のゴム製の指サックは、指先に密着して装着されるため、着脱が容易で利便性に優れる反面、サイズが合わないと指先に圧迫感や違和感が生じ、また使用中に蒸れやにおい移りが生じることがあった。
【０００３】
上述したような従来の指サックに起因する課題を回避するために、他方で、指先に塗布して用いる指用のすべり止め液が提案されている。従来の指用すべり止め液としては、例えば、特許文献１では、水及び保湿剤に対し所定の水溶性粘着性樹脂を配合した紙めくり剤（指用すべり止め液）が提案され、特許文献２では、水１００ｃｃに対して５グラム以上の尿素が混合された指用すべり止め液等が提案されている。これらの従来の指用すべり止め液は、指先に塗布して用いるものであるため、ゴム製の指サックとは異なり指先の違和感や蒸れ等の問題は解消される。
【先行技術文献】
【特許文献】
【０００４】
【特許文献１】特開平５−２２１１９８号公報
【特許文献２】特開２００９−１１９７２１号公報
【発明の概要】
【発明が解決しようとする課題】
【０００５】
しかしながら、上記の特許文献１又は特許文献２に開示される指用すべり止め液では、使用により指先のすべり止め効果が徐々に低減していくので、被対象物に対する指先のすべり止めが最適状態で一定せず、大量の被対象物を連続して数えたり又はめくったりする等の長時間の使用には適さないという問題があった。また、上述した従来の指用すべり止め液では、指先に付け過ぎると一部が被対象物に付着してしまう場合があり、使用品質に劣るという問題もあった。
【０００６】
そこで、本発明においては、指用すべり止め液に関し、前記従来の課題を解決するもので、すべり止め効果が持続するとともに被対象物への付着がない防滑性に優れた防滑膜を形成できる指用すべり止め液を提供することを目的とする。
【課題を解決するための手段】
【０００７】
本発明の解決しようとする課題は以上の如くであり、次にこの課題を解決するための手段を説明する。
本発明者らは、上記課題に鑑み鋭意検討を重ねた結果、指先に塗布して用いる指用のすべり止め液として、各種ポリマーの溶解性が高く、かつ人体に対する安全性に優れたリモネンに膜形成ポリマーを溶解させ、これを指先に塗布することで、指先表面にすべり止め効果の高い防滑性に優れた防滑膜を効果的に形成できることを見出し、本発明の完成に至ったのである。
【０００８】
すなわち、請求項１においては、揮発性有機溶媒としてのリモネンに膜形成ポリマーが溶解された液体からなり、膜形成ポリマーが液全量に対して５〜２５重量％の割合で含有されるものである。
【０００９】
請求項２においては、前記膜形成ポリマーがゴム、熱可塑性エラストマー、及び樹脂からなる群から選択される少なくとも１種であるものである。
【００１０】
請求項３においては、前記膜形成ポリマーが天然ゴムであるものである。
【発明の効果】
【００１１】
本発明の効果として、すべり止め効果が持続するとともに被対象物への付着がない防滑性に優れた防滑膜を形成できる。
【発明を実施するための形態】
【００１２】
本発明の指用すべり止め液は、揮発性有機溶媒としてリモネンを用いるものである。リモネンは、通常は工業向け用途品として工業印刷の前に行われる脱脂溶媒、電子、又は印刷工業での洗浄等に用いられる他、一般家庭向け用途品として食品香料や芳香性の食品添加物、家庭用の洗浄剤、又は各種香料に用いられるものであるが、本発明で初めて、指先に塗布して用いる指用すべり止め液の溶媒として用いられるものである。揮発性有機溶媒としてのリモネンは、後述する膜形成ポリマーに対して優れた溶解力を有し、また揮発速度が適度であるため指先への塗布性が良好となる。
【００１３】
リモネンは、モノテルペン系炭化水素の一つであり、人体に無害で柑橘系の香りを発する無色の液体である。そのため、一般的な塗料組成物の揮発性有機溶媒として用いられるキシレンやトルエン等の芳香族系溶媒と比べて揮発蒸気に悪臭や中毒性がなく、さらに柑橘系の香りとなるため、指先に塗布して用いる指用すべり止め液の溶媒としてより好適である。
【００１４】
リモネンとしては、天然に存在する光学異性体のうちｄ体、ｌ体、又はｄ／ｌ混合体のいずれであってもよいが、特に、皮膚に対する刺激性が最も少ないことからｄ体（ｄ−リモネン）が好ましく用いられる。なお、ｄ体はオレンジ油やレモン油等の主成分であり、ｌ体は主にハッカ油等に含有されている。また、ｄ体、ｌ体、又はｄ／ｌ混合体のいずれにおいても、後述する膜形成ポリマーの溶解性は同等である。
【００１５】
本発明の指用すべり止め液は、上述した揮発性有機溶媒（リモネン）に所定の膜形成ポリマーが溶解されるものである。膜形成ポリマーとしては、指先への塗布後に揮発性有機溶媒（リモネン）を揮発させることで、すべり止め効果を有する薄膜（以下、「防滑膜」という。）を形成可能なゴム、熱可塑性エラストマー、及び樹脂からなる群から選択される少なくとも１種が用いられる。特に、防滑膜としてある程度の可撓性および粘着性を有するものが好ましく、またガラス転移点が指先体温（約３７℃）以下であることがより好ましい。ガラス転移点が指先体温より大きいと、防滑性が著しく低下するからである。
【００１６】
ゴムとしては、例えば、天然ゴム（ＮＲ）、イソプレンゴム（ＩＲ）、ブタジエンゴム（ＢＲ）、スチレン−ブタジエンゴム（ＳＢＲ）、アクリロニトリル−ブタジエンゴム（ＮＢＲ）、クロロプレンゴム（ＣＲ）等のジエン系ゴム；エチレン−プロピレンゴム（ＥＰＭ）、エチレン−プロピレン−ジエンゴム（ＥＰＤＭ）、エチレン−ブテンゴム（ＥＢＭ）、クロロスルホン化ポリエチレン、アクリルゴム、ポリエチレンゴム、ポリプロピレンゴム等のオレフィン系ゴム；エピクロロヒドリンゴム；シリコーンゴム；フッ素ゴム；ウレタンゴム等が挙げられ、特に、防滑性が良好であるという点で天然ゴム又はイソプレンゴムが好ましく用いられ、人肌へのアレルギー性を考慮して脱たんぱく質化された天然ゴムがより好ましく用いられる。なお、これらのゴムは、単独で用いられてもよく、又は２種以上が併用されてもよい。
【００１７】
また、ゴムとしては、架橋ゴム又は未架橋ゴムのいずれであってもよく、特に、可撓性及び粘着性に優れる点で未架橋ゴムが好ましく用いられる。また、ゴム形状としては、固形ゴム、液体ゴム、粉末ゴム、又はラテックスのいずれであってもよい。
【００１８】
熱可塑性エラストマーとしては、例えば、ポリスチレン系エラストマー（ＳＢＳ、ＳＩＳ、ＳＥＢＳ等）、ポリオレフィン系エラストマー、ポリ塩化ビニル系エラストマー、ポリウレタン系エラストマー、ポリエステル系エラストマー、ポリアミド系エラストマー等が挙げられる。なお、これらの熱可塑性エラストマーは、単独で用いられてもよく、又は２種以上が併用されてもよい。
【００１９】
樹脂としては、例えば、アクリル樹脂（エステル、ビニル系共重合体を含む）、ＡＢＳ樹脂、ＥＶＡ樹脂、ポリ塩化ビニル樹脂、ポリウレタン樹脂、ポリエステル樹脂、ポリオレフィン樹脂、ポリビニルアルコール樹脂、シリコーン樹脂等が挙げられる。なお、これらの樹脂は、単独で用いられてもよく、又は２種以上が併用されてもよい。
【００２０】
本発明の指用すべり止め液は、液中の膜形成ポリマーが液全量に対して５〜２５重量％の割合で含有され、好ましくは１０〜２０重量％の割合で含有される。本発明の指用すべり止め液においては、指先に塗布後に比較的短時間で乾燥して、液だれすることなく容易に塗布できる塗布性を備えるとともに、形成される防滑膜において、被対象物に対して良好なすべり止め効果を発揮できる防滑性、及び使用後に指先を擦り合わせるだけで簡単に剥ぎ取れる剥離性を備えている必要がある。そのため、膜形成ポリマーの濃度が５重量％未満だと粘性が不足して塗布性に劣るとともに、常温での乾燥速度が速くなるためムラが生じて十分な防滑性を有する防滑膜を形成できず、一方、２５重量％より高いと粘性が高くなり過ぎて塗布性に劣るとともに、防滑膜の膜厚が厚くなり指先を擦り合わせるだけでは剥ぎ取れずに剥離性に劣るので好ましくない。
【００２１】
本発明の指用すべり止め液は、上述した揮発性有機溶媒に膜形成ポリマーを溶解させる他、必要に応じて、例えば、酸化防止剤、紫外線吸収剤、光安定剤、界面活性剤、撥水性付与剤、難燃性付与剤、可塑剤、滑剤、染料、顔料、香料、蛍光剤、抗菌剤、殺菌剤、殺虫剤等の添加剤の他、化粧品成分として肌荒れ防止剤、ニキビ用薬剤、止痒剤、角質軟化剥離剤、清涼化剤、ビタミン剤、ホルモン剤、アミノ酸等の栄養剤、美白剤、保湿剤等が、単独で又は２種以上が併用されて含有されてもよい。これらの添加剤等は、それ単独では揮発性有機溶媒を揮発させた後に防滑膜を形成する成分ではないため、本発明のすべり止め液の特徴を損なわない範囲であればその含有量は特に限定されない。
【００２２】
本発明の指用すべり止め液の使用により、指先に塗布して乾燥させることで、揮発性有機溶媒が揮発して除去され、液中に含まれる膜形成ポリマーが指先表面に残ることで防滑膜が形成される。この防滑膜により紙幣、伝票及び電話帳等の紙類やポリ袋等のシート状樹脂製品（被対象物）に対してすべり止め効果が発揮され、被対象物をめくったり又は数えたりすることが容易となる。
【００２３】
本発明の指用すべり止め液を使用する際は、例えば、容器側面にブラシを有する刷毛棒が一体的に突設された蓋を有する公知のマニキュア用容器等に液体状で収容される。そして、指用すべり止め液を指先に塗布する際には、刷毛棒のブラシに指用すべり止め液を適宜付け、所定の指先（例えば、親指や人差し指）に複数回に分けて塗布される。
【００２４】
指先塗布後の指用すべり止め液の乾燥は、通常は、指先体温の影響を受けるので常温にて自然乾燥すればよいが、防滑膜の硬化を促進するために紫外線等の活性エネルギー線を照射してもよい。なお、常温とは、通常０〜４０℃の範囲であり、好ましくは２０〜３５℃の範囲である。
【００２５】
使用後の防滑膜の除去は、防滑膜が付着形成された指先を他の指先等と擦り合わせることで、防滑膜を簡単に剥ぎ取ることができる。この防滑膜の剥ぎ取りに際しては、特別な道具や綿や布等の拭き取り手段は不要である。
【実施例】
【００２６】
以下、本発明の実施例及び比較例について説明する。なお、本発明は、以下に示す実施例により制限されるものではない。
【００２７】
＜指用すべり止め液の調製＞
揮発性有機溶媒としてのリモネン（和光純薬株式会社製：レモゾール）に対し、膜形成ポリマーとして予め室温でピッチ幅１ｍｍの６インチミキシングロールで素練りした天然ゴム（ＲＳＳ３）、及び顔料（大日精化工業株式会社製：クロモファイン（ベンズイミダゾロン系））を、表１に示す割合（質量％）となるように溶解させて各試料（実施例１〜２、及び比較例１〜２）を調製した。
【００２８】
＜指用すべり止め液の評価方法＞
上述したように調製した各試料を、ブラシにて人差し指の指先に２回に分けて適量（計２〜３ｍｇ）を塗布し、常温にて乾燥させることで指先に防滑膜を形成させた。指用すべり止め液の塗布性評価としては、指先への塗布が良好でかつ乾燥時間が短い場合を「○」、塗布に時間がかかるか又は乾燥に時間がかかる場合を「×」とする２点方式で行った。また、防滑膜の防滑性評価としては、被対象物（紙類）のめくり作業が良好でかつ被対象物への付着が見られない場合を「○」、めくり作業に支障があるか又は被対象物への付着が認められる場合を「×」とする２点方式で行った。さらに、剥離性評価としては、指先を擦り合わせるだけで防滑膜を剥ぎ取れる場合を「○」、指先を擦り合わせるだけでは防滑膜を剥ぎ取れない場合を「×」とする２点方式で行った。以上の評価結果を表１に示す。
【００２９】
【表１】
2015030268.tif 000002
【００３０】
表１から明らかなように、揮発性有機溶媒としてのリモネンに膜形成ポリマーを溶解させた指用すべり止め液を指先に塗布することで、指先表面にすべり止め効果の高い防滑性に優れた防滑膜が形成され、特に、リモネンに対する膜形成ポリマーの配合量がコントロールすされることで、塗布性が良好で、かつ防滑膜の防滑性及び剥離性が改善された防滑膜が形成されることが示された。中でも、実施例１及び実施例２のものは、比較例１及び比較例２のものと比べて防滑性評価が高く、指先のすべり止め効果が低減することなく最適状態で一定で持続し、被対象物に付着することもなかった。また、各試料においていずれも使用後に指先のかぶれ等の異変は現れず、人体に対する安全性も確認された。